(57)【要約】      （修正有）【課題】砥粒の脱落を防止し、しかも寿命が長い電着ダイヤモンド工具を提供する。【解決手段】電着ダイヤモンド工具は、基材１１の表面に多数のダイヤモンド粒子１４が電解ニッケル皮膜１５によって固着され、さらに該電解ニッケル皮膜１５を覆って無電解ニッケル皮膜１６が形成されていることを特徴とする。また、熱処理して、無電解ニッケル皮膜１６の硬度が電解ニッケル皮膜１５の硬度よりも高くなるように調整すると好適である。【選択図】図１
2008155362.tif 000002
【特許請求の範囲】
【請求項１】
基材の表面に多数のダイヤモンド粒子が電解ニッケル皮膜によって固着され、さらに該電解ニッケル皮膜を覆って無電解ニッケル皮膜が形成されていることを特徴とする電着ダイヤモンド工具。
【請求項２】
熱処理されて、前記無電解ニッケル皮膜の硬度が前記電解ニッケル皮膜の硬度よりも高くなるように調整されていることを特徴とする請求項１記載の電着ダイヤモンド工具。
【請求項３】
前記無電解ニッケルめっき皮膜が、ダイヤモンド粒子との境界において、ダイヤモンド粒子表面上にせり上がっていることを特徴とする請求項１または２記載の電着ダイヤモンド工具。
【請求項４】
前記電解ニッケルめっき皮膜と無電解ニッケルめっき皮膜との厚さの比率が９：１であることを特徴とする請求項１〜３いずれか１項記載の電着ダイヤモンド工具。
【請求項５】
前記電解ニッケルめっき皮膜に代えて電解銅めっき皮膜が形成されていることを特徴とする請求項１〜４いずれか１項記載の電着ダイヤモンド工具。
【請求項６】
基材に表面処理を施す工程と、
表面処理を施した基材上に、ダイヤモンド粒子が混入した電解ニッケルめっき液を用いて電解ニッケルめっきを施してダイヤモンド粒子を仮付けする工程と、
ダイヤモンド粒子を仮付けした電解ニッケルめっき皮膜上にさらに電解ニッケルめっきを施して、ダイヤモンド粒子を基材上に固定する工程と、
次いで、前記電解ニッケルめっき皮膜上に無電解ニッケルめっき皮膜を形成する工程とを含むことを特徴とする電着ダイヤモンド工具の製造方法。
【請求項７】
前記無電解ニッケルめっき皮膜を形成した工具に熱処理を施して、前記無電解ニッケル皮膜の硬度が前記電解ニッケル皮膜の硬度よりも高くなるようにすることを特徴とする請求項６記載の電着ダイヤモンド工具の製造方法。
【請求項８】
前記無電解ニッケルめっき工程において、無電解ニッケルめっき皮膜が、ダイヤモンド粒子との境界において、ダイヤモンド粒子表面上にせり上がるようにめっきを施すことを特徴とする請求項６または７記載の電着ダイヤモンド工具の製造方法。
【請求項９】
前記電解ニッケルめっき皮膜と無電解ニッケルめっき皮膜との厚さが９：１になるようにめっきを施すことを特徴とする請求項６〜８いずれか１項記載の電着ダイヤモンド工具の製造方法。
【発明の詳細な説明】
【技術分野】
【０００１】
本発明は、ダイヤモンド粒子の破砕脱落を防止するためのめっきを施した電着ダイヤモンド工具およびその製造方法に関するものである。              
【背景技術】
【０００２】
電着ダイヤモンド工具は、セラミックスあるいは超硬合金の如き、硬度の高い部品の精密加工に使われている。電着ダイヤモンド工具においては、ダイヤモンド微粒子を一層に均一配置し、これを金属ニッケルで結合した構造となっている。電着ダイヤモンド工具が高価なことから、ダイヤモンド粒子の脱落を防止するため、部品の加工においては、工具に余分な力がかからないようにしている。
従来、電着ダイヤモンド工具の製造法として、基体材料に下地めっきとしてワット浴ニッケルを５〜６μ電着した後、ダイヤモンド砥粒を散布する。しかる後、再びワット浴ニッケルを、埋め込み率７０％になるように電着する方法が知られている（非特許文献１）。また、ニッケル膜の砥粒に対する保持力に関しては、埋め込み率３０％では脱落が起こり、また埋め込み率５０％においても脱落が起こる。脱落を防止するためには、埋め込み率を７０％まで高めることが必要とされている（非特許文献２）。
【非特許文献１】ステンレス鋼基板電着ダイヤモンド砥石の作製と研削性能に                        およぼす砥粒分布密度の影響  佐藤金司他：表面技術,Vol.                        ４５,p９２（１９９４）
【非特許文献２】電着ダイヤモンド砥石におけるニッケル膜の単粒に対する保                        持力  佐藤金司他：表面技術,Vol.４６,p８７（１９９５）  しかしながら、細心の注意を払って加工していても、加工の比較的早い段階で、ダイヤモンド粒子の脱落あるいはダイヤモンド粒子の破砕脱落などの現象が起こりやすい。この現象は、研削加工の生産性を阻害する原因となることから、新規技術開発の重要課題である。
【発明の開示】
【発明が解決しようとする課題】
【０００３】
通常、電着ダイヤモンド工具からのダイヤモンド粒子の脱落を防止するために、埋め込み率を高めれば、露出しているダイヤモンド砥粒の高さが減少し、研削能力が低下する欠点がある。また、ダイヤモンド工具を用いて研削を行う過程で、ダイヤモンド砥粒が破砕されて脱落する不都合がある。ダイヤモンド砥粒が破砕脱落すると、本来持つべき工具の研削寿命が短くなる。一般には、砥粒の破砕脱落を防止するため、研削時の加圧力を減らす、あるいは切り込み量を少なくする等の対応がなされているが、これは研削作業の生産性を低下させることになる。
このように、従来の工具では、砥粒の脱落が研削作業の生産性を低下させている。本発明の課題は、砥粒の脱落を防止し、しかも寿命が長い電着ダイヤモンド工具およびその製造方法を提供することである。
【課題を解決するための手段】
【０００４】
上記目的を達成するため本発明における電着ダイヤモンド工具は、基材の表面に多数のダイヤモンド粒子が電解ニッケル皮膜によって固着され、さらに該電解ニッケル皮膜を覆って無電解ニッケル皮膜が形成されていることを特徴とする。
また、熱処理されて、前記無電解ニッケル皮膜の硬度が前記電解ニッケル皮膜の硬度よりも高くなるように調整されていることを特徴とする。
【０００５】
また、前記無電解ニッケルめっき皮膜が、ダイヤモンド粒子との境界において、ダイヤモンド粒子表面上にせり上がっていることを特徴とする。
前記電解ニッケルめっき皮膜と無電解ニッケルめっき皮膜との厚さの比率が９：１であると好適である。
前記電解ニッケルめっき皮膜に代えて電解銅めっき皮膜を形成してもよい。
【０００６】
また本発明に係る電着ダイヤモンド工具の製造方法は、基材に表面処理を施す工程と、表面処理を施した基材上に、ダイヤモンド粒子が混入した電解ニッケルめっき液を用いて電解ニッケルめっきを施してダイヤモンド粒子を仮付けする工程と、ダイヤモンド粒子を仮付けした電解ニッケルめっき皮膜上にさらに電解ニッケルめっきを施して、ダイヤモンド粒子を基材上に固定する工程と、次いで、前記電解ニッケルめっき皮膜上に無電解ニッケルめっき皮膜を形成する工程とを含むことを特徴とする。
【０００７】
前記無電解ニッケルめっき皮膜を形成した工具に熱処理を施して、前記無電解ニッケル皮膜の硬度が前記電解ニッケル皮膜の硬度よりも高くなるようにすると好適である。
また、前記無電解ニッケルめっき工程において、無電解ニッケルめっき皮膜が、ダイヤモンド粒子との境界において、ダイヤモンド粒子表面上にせり上がるようにめっきを施すようにするとよい。
また、前記電解ニッケルめっき皮膜と無電解ニッケルめっき皮膜との厚さの比率が９：１になるようにめっきを施すとよい。
【発明の効果】
【０００８】
本発明によれば、電解ニッケルめっき皮膜と無電解ニッケルめっき皮膜とでダイヤモンド微粒子を強靭に基材上に結合させたものであり、ダイヤモンド砥粒の脱落を防止し、寿命の長い、かつ高い研削性能を持つ電着ダイヤモンド工具を提供できる。
【発明を実施するための最良の形態】
【０００９】
以下本発明の好適な実施の形態を添付図面に基づいて詳細に説明する。
図１は、ダイヤモンド砥粒を包み込むようにニッケルめっき皮膜を形成した電着ダイヤモンド工具１０の構造の説明図である。以下製法とともにその構造を説明する。
１１は基材であり、本実施の形態ではＳＳ４００材を用いた。基材１１の表面上に電解めっきにより、下地ニッケルめっき皮膜１２を形成する。
【００１０】
さらに、下地ニッケルめっき皮膜１２上に、ダイヤモンド粒子１４が混入した電解ニッケルめっき液を用いて電解ニッケルめっきを施して、ダイヤモンド粒子１４を仮付けする。
このダイヤモンド粒子１４は、ニッケルめっき液中に多量に混入させ（例えば、めっき液４０ｍＬにダイヤモンド砥粒を１６０ｇ混入）、スラリー状となったニッケルめっき液中に工具を浸漬し、工具を回転させながら電解ニッケルめっきを行う。工具を回転させることによって、ダイヤモンド粒子１４が工具表面に衝突し、析出するニッケルめっき皮膜１３により工具表面に付着し、仮付けされる。
【００１１】
次いで、上記ダイヤモンド粒子１４を仮付けした電解ニッケルめっき皮膜１３上にさらに電解ニッケルめっきを施して、析出する電解ニッケルめっき皮膜１５によりダイヤモンド粒子１４を基材１１上に固定する。これら電解ニッケルめっき皮膜１２、１３、１５により、ダイヤモンド粒子１４が６０％ほど埋められるようにするとよい。
【００１２】
次いで、電解ニッケルめっき皮膜１５上に無電解ニッケルめっきを施し、無電解ニッケルめっき皮膜１６を形成する。電解ニッケルめっき皮膜１２、１３、１５と無電解ニッケルめっき皮膜１６とでダイヤモンド粒子１４が７０％ほど埋められるようにするとよい。
無電解ニッケルめっき皮膜１６を厚付けすることで、無電解ニッケルめっき皮膜１６を、ダイヤモンド粒子１４との境界において、ダイヤモンド粒子１４表面上に爪状にせり上がらせることができる。このせり上がり部１７によって、ダイヤモンド粒子１４が強固に固定され、脱落を極力防止でき、寿命を延ばすことができ、またそれだけ研削性能を向上させることができる。
【００１３】
上記のようにして電着ダイヤモンド工具１０が得られるが、さらに好適には、上記電着ダイヤモンド工具１０に真空中で熱処理を施すとよい。
この熱処理により、電解ニッケルめっき皮膜１２、１３、１５は比較的に硬度が低くなり、柔らかさが増す。一方、無電解ニッケルめっき皮膜１６は逆に硬度が高くなる。これにより、研削中、被研削物からの強い衝撃は柔らかい電解ニッケルめっき皮膜１２、１３、１５によって受け止められるのでダイヤモンド粒子１４の破砕が防止され、一方、硬度の高い無電解ニッケル皮膜１６によってダイヤモンド粒子１４が強固に保持されるから、ダイヤモンド粒子１４の脱落が防止される。
【００１４】
具体的には、後記する表２に示すように、２層めっき試料においては、上層の無電解ニッケルめっき皮膜１６の硬さが、めっき後ではHV４４５であったものが、熱処理によって、HV６８２まで硬くなっている。下層では、熱処理によって電解ニッケルめっき皮膜１５の硬さが、めっき後でHV４７７であったものが、HV４４４に低下している。これによって研削加工時の負荷加重に対応できる柔軟な皮膜構造が得られるが、このことが、研削性能の向上に寄与しているものと考えられる。
【００１５】
電解ニッケルめっき皮膜１２、１３、１５と無電解ニッケルめっき皮膜１６との厚さの比率は、８．５：１．５〜９．５：０．５が好適であり、最適には９：１であった。硬い無電解ニッケルめっき皮膜１６が厚すぎると全体的に脆くなるからである。薄すぎると強度が低下し、ダイヤモンド粒子１４が脱落する。
なお、電解ニッケルめっき皮膜１２、１３、１５に代えて、柔らかい金属である電解銅めっき皮膜を形成しても同様の効果（ダイヤモンド粒子１４の破砕、脱落防止）が得られた。
【実施例】
【００１６】
以下、本発明の実施例を詳細に説明するが、本発明の範囲はこれらの実施例に限定されるものではない。
【００１７】
実施例１
１）基材１１として、ＳＳ４００材を用いた。基材１１表面を＃８００の耐水研磨紙を用いて研磨した後、脱脂・塩酸酸洗いを行った。まず、下地ニッケルめっきを行い、下地ニッケルめっき皮膜１２を形成した。
めっき浴として、
スルファミン酸ニッケル          ６００g/L
ホウ酸                            ４０g/L
ピット防止剤                        ４mL/L
を用い、電流密度  ３A/dm２、電解時間  １０分の条件でめっきした。
【００１８】
２）ダイヤモンド砥粒として、東名ダイヤモンド工業(株)製の粒径１５０から２００μmを使用した。めっき浴中にダイヤモンド粒子をスラリー状に懸濁させた状態で、電流を流し、仮付けニッケルめっき皮膜１３を形成して、ダイヤモンド粒子の仮付けめっきを行った。めっき浴として
スルファミン酸ニッケル          ６００g/L
ホウ酸                            ４０g/L
ピット防止剤                        ３mL/L
を用い、電流密度  ５A/dm２、電解時間  １０分の条件でめっきした。
なお、ダイヤモンド砥粒１６０ｇを、めっき液４０ｍＬに混入させ、濃厚分散させたスラリー状のめっき液を用い、工具を回転させながら電解めっきを行った。
【００１９】
３）次に埋め込み率が５０％になるように本めっきを行い、電解ニッケルめっき皮膜１５を形成した。めっき浴として
スルファミン酸ニッケル          ６００g/L
ホウ酸                            ４０g/L
ピット防止剤                        ３mL/L
光沢剤  NSF-E                     10mL/L
を用い、電流密度  ３A/dm２、電解時間  ７０分の条件でめっきした。
【００２０】
４）電解ニッケルめっきにおいては、電解中に水素ガスが発生するので、めっき膜にピットが発生する。良質のめっき膜を得るためには、ピット防止剤の選択が重要である。本実施例では、ピット防止剤として、ピットレスＳ（日本化学産業株式会社製）を用いた。
また本めっきにおいては、めっき膜の成長に伴って凹凸が激しくなる。平坦なめっき膜を得るためには、光沢剤の選択が重要である。本実施例では、光沢剤としてNSF-E（日本化学産業株式会社製）を用いた。
【００２１】
５）次に、電解ニッケルめっき皮膜１５上に、無電解ニッケルめっきを施し、無電解ニッケルめっき皮膜１６を形成した。電解ニッケルめっきは、一旦めっき浴から引き上げると、不活性な皮膜に覆われ、この皮膜上に再びめっきをつけても、皮膜間の密着力が弱いので、すぐに剥離してしまう。そこで次の選択的活性化液に浸漬して選択的活性化処理を行ってから、無電解ニッケルめっきを施した。
選択的活性化液
１５％塩酸                            １L
ラウリル硫酸ナトリウム            ０．２５g/L
温度                                  室温
時間                                  ５分
【００２２】
６）上記活性化処理後、ただちに無電解ニッケルめっきを次の条件で行った。
エコニックNSX(上村工業株式会社製)
温度                                  ８５℃
時間                                  １時間
ダイヤモンド砥粒のエッヂ部に析出した無電解ニッケルめっき皮膜のSEM像を図２に示す。無電解ニッケルめっき皮膜１６を厚付けすることで、無電解ニッケルめっき皮膜１６を、ダイヤモンド粒子１４との境界において、ダイヤモンド粒子１４表面上に爪状にせり上がらせることができる。このせり上がり部１７（図２（ａ）において、白い点状の部位）によって、あたかも、ダイヤモンド宝石を、指輪の台座に固定する爪のような形で、ダイヤモンド砥粒を包み込んでいる。無電解ニッケルめっきの析出状態を図２（ａ）に示す。従来知られているダイヤモンド電着工具に比べて、砥粒が脱落しにくい構造になっており、工具としての研削性能が改善されている。
【００２３】
実施例２
電解ニッケルめっき皮膜１５上に、速やかにしかも強固に無電解ニッケルめっき皮膜１６を析出させることを目的として、ストライクニッケルめっき工程を取り入れた。ストライクニッケルめっき浴として
塩化ニッケル            ２４０g/L
塩酸                    １２５mL/L
を用い、電流密度  ８A/dm2、電解時間   １分の条件で、下地電解ニッケルめっき皮膜１５の表面の活性化を行った。次に次の条件で無電解ニッケルめっきを行った。
エコニックNSX（上村工業株式会社製）
温度      ８５℃
時間                                          １時間
【００２４】
ストライクニッケルめっき工程においては、下地の電解ニッケルめっき皮膜１５の表面が活性化されたのはもちろんであるが、同時にダイヤモンド砥粒をも、活性化しているように考えられる。すなわち、ストライクニッケルめっきの析出反応においては、水素ガスの発生を伴うが、この発生期の水素が、ダイヤモンド砥粒表面に存在する有機物皮膜を、破壊除去しているものと考えられる。ダイヤモンド砥粒表面が活性化された効果で、図２（ｂ）に示すように、無電解ニッケルめっき皮膜１６のせり上がり部１７が、ダイヤモンド砥粒周辺部全体に析出している。
【００２５】
実施例３
電着ダイヤモンド工具においては、電着したニッケル膜に、電着歪みが残っている。電着ダイヤモンド工具の研削性能を向上させる目的で、熱処理を行った。熱処理は、真空中で、１００℃、２００℃、３００℃および４００℃の各温度で１時間行った。熱処理した試料について、研削性能を試験した。
電着ダイヤモンド工具の研削性能は、日章電機株式会社製スクラッチテスタMMS-2491を用いて調査した。負荷３０N、５mm往復、乾式の条件で、各々の試作工具を用いて、被研削材としてアルミナセラミック片（3x4x12mm,1000Hv）を水平に往復研削した。垂直方向変位および研削抵抗を測定することで、研削性能を評価した。結果を図３に示す。図３において、符号３１は、実施例２で得られた工具、符号３２は、実施例３における１００℃で熱処理した工具の研削性能を示す。なお横軸は時間（ｍｉｎ）である。
【００２６】
１００℃で熱処理した試料は、めっきのままの試料に比べて、研削性能が約１８％向上している。電着歪みが除去されたことにより、研削性能が向上したものと考えられる。一方２００℃、３００℃および４００℃で熱処理した試料では、逆に研削性能が低下した。これは、表１に示すように、熱処理によって電解ニッケル皮膜１５が軟かくなったため、研削時の圧下力を支えきれなくなったためと考えられる。なお、２００℃以上の熱処理では研削性能は未処理より低下しているが、これは本件実施例で示した浴組成の電解ニッケルめっきを使用した場合の例であり、異なる浴組成のニッケルめっき浴を使用した場合においては、異なる最適熱処理温度が存在することは明らかである。
【００２７】
電解ニッケルめっきで作製した工具を用いて、熱処理温度及び処理時間が、皮膜の硬さに及ぼす影響を調査した。結果を表１に示す。
【００２８】
【表１】
2008155362.tif 000003
【００２９】
また熱処理した工具の研削性能を試験した。結果を図４に示す。図４において、４１は実施例１で得られた工具、符号４２は実施例３で１００℃、１時間熱処理した工具、符号４３は実施例３で１００℃、１０時間熱処理した工具を示す。１時間の熱処理により、研削性能は約１３％向上した。その後１０時間まで、熱処理を行ったが、研削性能は１時間処理のものとほとんど同じであった。
【００３０】
次に実施例３で示した工具について、真空中で、１００℃  １時間の熱処理を行った後、皮膜の硬さを試験した。結果を表２に示す。
【００３１】
【表２】
2008155362.tif 000004
【００３２】
次に、下地の電解ニッケルめっき皮膜１５の厚さと、上層の無電解ニッケルめっき皮膜１６の厚さの比が、電着ダイヤモンド工具の性能に及ぼす効果について実験した。下層の電解ニッケルめっき皮膜１５の厚さ９に対して、上層の無電解ニッケルめっき皮膜１６の厚さを１とした試料１、および下層の電解ニッケルめっき皮膜１５の厚さ９に対して、上層の無電解ニッケルめっき皮膜１６の厚さを４．５とした試料２について実験した。試料には、実施例３の、アルゴン雰囲気中で、１００℃で１時間の熱処理を施したものを用いた。図４に研削性能試験結果を示す。図４において、符号５１は試料１を、符号５２は試料２を示す。上層の無電解ニッケルめっき皮膜１６は、熱処理によって硬くなり、HV682になる。ダイヤモンド砥粒は、硬い無電解ニッケルめっき皮膜１６によって強固に保持され、研削中に脱落しにくくなる。しかしながら硬い無電解ニッケルめっき皮膜１６が厚くなる、すなわち下地の柔らかい電解ニッケルめっき皮膜１５が薄くなると、研削中の負荷加重に耐えられずに、ダイヤモンド砥粒が破砕される。これらの結果から、電解ニッケルめっき皮膜：９０μm、無電解ニッケルめっき皮膜：１０μmの工具を１００℃で１時間熱処理した工具が、最も優れた性能を示した。
【図面の簡単な説明】
【００３３】
【図１】ダイヤモンド砥粒を包み込むように無電解ニッケルめっきを施こした構造の、模式図である。
【図２】(a)ダイヤモンド砥粒のエッヂ部に析出した無電解ニッケルめっき皮膜のSEM像である。          (b)ダイヤモンド砥粒のエッジ部全体に析出した無電解ニッケルめっき皮膜のSEM像である。
【図３】２層めっき後熱処理した工具の研削性能を示す図である。
【図４】熱処理した電着工具の研削性能を示す図である。
【図５】めっき厚の比率が研削性能に及ぼす影響を示す図である。
【符号の説明】
【００３４】
１１  基材
１２  下地ニッケルめっき皮膜
１３  仮付けニッケルめっき皮膜
１４  ダイヤモンド砥粒
１５  電解ニッケルめっき皮膜
１６  無電解ニッケルめっき皮膜
１７  せり上がり部
【図１】
2008155362.tif 000005
【図２】
2008155362.tif 000006
【図３】
2008155362.tif 000007
【図４】
2008155362.tif 000008
【図５】
2008155362.tif 000009